(57)【要約】【課題】口腔内のように水が存在する環境下においても、機械的強度の低下を抑制することができる、耐水性に優れた歯科用ミルブランクとその製造方法を提供する。【解決手段】３７℃の水に１週間浸漬させた際の３点曲げ強さの低下率が２０％以下である、歯科用ミルブランク。【選択図】なし【特許請求の範囲】
【請求項１】
３７℃の水に１週間浸漬させた際の３点曲げ強さの低下率が２０％以下である、歯科用ミルブランク。
【請求項２】
水に対する接触角が６０°以上である、請求項１に記載の歯科用ミルブランク。
【請求項３】
フッ素含有有機基を有するシランカップリング剤（ｂ−１）で表面処理されてなる無機充填材を含む、請求項１又は２に記載の歯科用ミルブランク。
【請求項４】
前記シランカップリング剤（ｂ−１）が、下記一般式（I）
Ｒ1n−ＳｉＸ4-n        （I）
［式中、Ｒ1は炭素数１〜１２のパーフルオロ炭化水素基、又は炭素数１〜６のパーフルオロアルキル基を有する炭素数１〜１２の炭化水素基であり、Ｘは炭素数１〜４のアルコキシ基、アセトキシ基、ヒドロキシル基、ハロゲン原子、又は水素原子を示し、ｎは０〜３の整数であり、但し、Ｒ1及びＸが複数ある場合にはそれぞれ同一でも異なっていてもよい。］
で表されるシランカップリング剤である、請求項３に記載の歯科用ミルブランク。
【請求項５】
前記無機充填材が、さらに、重合性単量体と共重合し得る官能基を有するシランカップリング剤（ｂ−２）で表面処理されてなる無機充填材である、請求項３又は４に記載の歯科用ミルブランク。
【請求項６】
無機充填材をプレス成形して無機充填材成形体を得る工程、
前記無機充填材成形体と重合性単量体（ｃ）及び重合開始剤（ｄ）を接触させて重合硬化させる工程、及び
前記無機充填材及び／又は前記無機充填材成形体を、フッ素含有有機基を有するシランカップリング剤（ｂ−１）で表面処理する工程を含む、
歯科用ミルブランクの製造方法。
【請求項７】
無機充填材を、フッ素含有有機基を有するシランカップリング剤（ｂ−１）で表面処理する工程、
前記無機充填材と重合性単量体（ｃ）を混練させてペーストを得る工程、及び
前記ペーストを金型に填入し、加圧圧縮した後に重合硬化させる工程を含む、
歯科用ミルブランクの製造方法。
【請求項８】
前記シランカップリング剤（ｂ−１）が、下記一般式（I）
Ｒ1n−ＳｉＸ4-n        （I）
［式中、Ｒ1は炭素数１〜１２のパーフルオロ炭化水素基、又は炭素数１〜６のパーフルオロアルキル基を有する炭素数１〜１２の炭化水素基であり、Ｘは炭素数１〜４のアルコキシ基、アセトキシ基、ヒドロキシル基、ハロゲン原子、又は水素原子を示し、ｎは０〜３の整数であり、但し、Ｒ1及びＸが複数ある場合にはそれぞれ同一でも異なっていてもよい。］
で表されるシランカップリング剤である、請求項６又は７に記載の歯科用ミルブランクの製造方法。
【発明の詳細な説明】
【技術分野】
【０００１】
本発明は、歯科用ミルブランク及び該歯科用ミルブランクの製造方法に関する。さらに詳しくは、例えば、歯科用ＣＡＤ／ＣＡＭシステムでの切削加工による、インレー、オンレー、ベニア、クラウン、ブリッジ、支台歯、歯科用ポスト、義歯、義歯床、インプラント部材（フィクスチャー、アバットメント）等の歯科用補綴物の作製に好適に用いられる歯科用ミルブランク及び該歯科用ミルブランクの製造方法に関する。
【背景技術】
【０００２】
近年、インレー、クラウン等の歯科用補綴物を、コンピューターによって設計し、ミリング装置により切削加工して作製するＣＡＤ／ＣＡＭシステムが普及している。一般に、ＣＡＤ／ＣＡＭシステムに用いられる被切削材料である歯科用ミルブランクは、切削加工に供されるミルブランク部と、ミルブランク部から突出し、ミルブランク部をミリング装置に固定するための支持部と、を含む。
【０００３】
ミルブランク部の素材としては、審美性の観点から、セラミック材料が一般に用いられてきた。ところが、セラミック製ミルブランクから作製された歯科用補綴物は、硬度が高い脆性材料であるため、対合歯に損傷を与えるだけでなく、切削加工又は咬合の衝撃によって欠けが生じるといった課題があった。
【０００４】
このような課題を解決するために、最近では、ポリマーと無機充填材を含む複合材料からなるミルブランク部の検討が行なわれている。ミルブランク部は、対合歯を傷つけない適度な硬度を有し、クラウン形状においても耐衝撃性に優れることから歯科用補綴物に加工されて臨床で使われ始めている。
【０００５】
前記複合材料からなるミルブランク部の製造方法として、特許文献１〜５には、無機充填材と重合性単量体とを混合練和して得られた均一なペースト状の組成物（コンポジットレジン）を鋳型に流し込み、鋳型の中で加熱重合、光重合等の重合を行うことによって、硬化物であるミルブランク部を得る方法が開示されている。コンポジットレジンからミルブランク部を得る方法では、重合前のコンポジットレジンが、ある程度高い流動性を有する必要があり、無機充填材の配合比率を上げることが困難である。そのため、前記特許文献に記載のミルブランク部から得られた歯科用補綴物は、機械的強度、耐摩耗性及び表面滑沢性が十分ではなかった。
【０００６】
これに対して、特許文献６には、無機充填材の成形体と重合性単量体を含む組成物とを接触させて成形体に重合性単量体を含浸させた後に、重合性単量体を重合させることによって、ミルブランク部を製造する方法が開示されている。このような方法で得られたミルブランク部からは、機械的強度、耐摩耗性、表面滑沢性、及び対合歯の耐摩耗性に優れる歯科用補綴物を得ることができる。
【０００７】
一方、近年、例えば大臼歯や小臼歯といった、強い咬合力が加わる部位に用いられる歯科用補綴物には、より高い機械的強度が望まれているが、一般的にコンポジットレジンは、吸水によって強度が低下することが知られており、耐水性に優れるものが求められている。
【０００８】
そういった中の試みとして、レジン系の歯科用修復材料の表面への変着色やプラークの蓄積を抑制するために、主鎖両末端にフルオロアルキル基を含有するシリコンオリゴマーを有効成分とするコーティング剤（例えば、特許文献７参照）、モノマーの一部として含フッ素（メタ）アクリレートを含有する義歯床用裏装材やコーティング組成物（例えば、特許文献８〜９参照）、アクリル酸などの極性基を有するモノマーとフッ素原子を含有するモノマーを共重合させることによって得られた含フッ素ポリマーを含有するコーティング組成物（例えば、特許文献１０参照）などのフッ素系材料を応用した歯科材料が提案されている。しかしながら、これらの歯科材料には、モノマーを主成分として機能する材料（例えば、接着材、コーティング剤）では効果的であるものの、無機充填材が主であり、モノマー量が制限されるレジン系材料に対しては、効果が小さいという課題があった。
【先行技術文献】
【特許文献】
【０００９】
【特許文献１】特表２００３−５２９３８６号公報
【特許文献２】特開平１０−３２３３５３号公報
【特許文献３】特開２０１２−８７２０４号公報
【特許文献４】国際公開第２０１２／０４２９１１号
【特許文献５】国際公開第２００９／１５４３０１号
【特許文献６】国際公開第２０１４／０２１３４３号
【特許文献７】特開平５−１５５７３０号公報
【特許文献８】特開２０００−３１２６８９号公報
【特許文献９】特開２００３−９５８３８号公報
【特許文献１０】特表平１０−５１０５３１号公報
【発明の概要】
【発明が解決しようとする課題】
【００１０】
そこで、本発明は、口腔内のように水が存在する環境下においても、機械的強度の低下を抑制することができる耐水性に優れた歯科用ミルブランク及びその簡便な製造方法を提供することを目的とする。
【課題を解決するための手段】
【００１１】
本発明は、以下の発明を包含する。
［１］３７℃の水に１週間浸漬させた際の３点曲げ強さの低下率が２０％以下である、歯科用ミルブランク。
［２］水に対する接触角が６０°以上である、前記［１］に記載の歯科用ミルブランク
［３］フッ素含有有機基を有するシランカップリング剤（ｂ−１）で表面処理されてなる無機充填材を含む、前記［１］又は［２］に記載の歯科用ミルブランク。
［４］前記シランカップリング剤（ｂ−１）が、下記一般式（I）
Ｒ1n−ＳｉＸ4-n        （I）
［式中、Ｒ1は炭素数１〜１２のパーフルオロ炭化水素基、又は炭素数１〜６のパーフルオロアルキル基を有する炭素数１〜１２の炭化水素基であり、Ｘは炭素数１〜４のアルコキシ基、アセトキシ基、ヒドロキシル基、ハロゲン原子、又は水素原子を示し、ｎは０〜３の整数であり、但し、Ｒ1及びＸが複数ある場合にはそれぞれ同一でも異なっていてもよい。］
で表されるシランカップリング剤である、前記［３］に記載の歯科用ミルブランク。
［５］前記無機充填材が、さらに、重合性単量体と共重合し得る官能基を有するシランカップリング剤（ｂ−２）で表面処理されてなる無機充填材である、前記［３］又は［４］のいずれかに記載の歯科用ミルブランク。
［６］無機充填材をプレス成形して無機充填材成形体を得る工程、
前記無機充填材成形体と重合性単量体（ｃ）及び重合開始剤（ｄ）を接触させて重合硬化させる工程、及び
前記無機充填材及び／又は前記無機充填材成形体を、フッ素含有有機基を有するシランカップリング剤（ｂ−１）で表面処理する工程を含む、
歯科用ミルブランクの製造方法。
［７］無機充填材を、フッ素含有有機基を有するシランカップリング剤（ｂ−１）で表面処理する工程、
前記無機充填材と重合性単量体（ｃ）を混練させてペーストを得る工程、及び
前記ペーストを金型に填入し、加圧圧縮した後に重合硬化させる工程を含む、
歯科用ミルブランクの製造方法。
［８］前記シランカップリング剤（ｂ−１）が、下記一般式（I）
Ｒ1n−ＳｉＸ4-n        （I）
［式中、Ｒ1は炭素数１〜１２のパーフルオロ炭化水素基、又は炭素数１〜６のパーフルオロアルキル基を有する炭素数１〜１２の炭化水素基であり、Ｘは炭素数１〜４のアルコキシ基、アセトキシ基、ヒドロキシル基、ハロゲン原子、又は水素原子を示し、ｎは０〜３の整数であり、但し、Ｒ1及びＸが複数ある場合にはそれぞれ同一でも異なっていてもよい。］
で表されるシランカップリング剤である、前記［６］又は［７］に記載の歯科用ミルブランクの製造方法。
【発明の効果】
【００１２】
本発明により、撥水性を有する歯科用ミルブランクを提供することができ、３７℃の水に１週間浸漬させた際の３点曲げ強さの低下率を２０％以下に抑制可能となる。また、本発明の歯科用ミルブランクは、無機充填材の滑り性が向上するため、得られる無機充填材成形体の密度、並びに初期曲げ強さに優れる。
【発明を実施するための形態】
【００１３】
本発明の歯科用ミルブランクは、３７℃の水に１週間浸漬させた際の３点曲げ強さの低下率が２０％以下である。
【００１４】
本発明の歯科用ミルブランクは、撥水性を有し、水の浸入による機械的強度の低下を抑制できるため、３７℃の水に１週間浸漬させた際の３点曲げ強さの低下率が２０％以下であり、１５％以下であることが好ましく、１０％以下であることがより好ましく、８％以下であることがさらに好ましい。なお、該３点曲げ強さの低下率の測定方法は、後述の実施例において詳細を説明する。
【００１５】
本発明の歯科用ミルブランクは、水に対する接触角が６０°以上であることが好ましい。これにより、機械的強度の低下を抑制することができる。該接触角は６５°以上がより好ましく、９０°以上であることがさらに好ましい。水に対する接触角は、１７０°以下であってもよく、１５０°以下であってもよく、１３０°以下であってもよい。なお、該接触角の測定方法は、後述の実施例において詳細を説明する。
【００１６】
本発明の歯科用ミルブランクは、フッ素含有有機基を有するシランカップリング剤（ｂ−１）（以下、シランカップリング剤（ｂ−１）という。）で表面処理されてなる無機充填材を含むことが好ましい。これにより、歯科用ミルブランクは、耐水性に優れ、口腔内のように水が存在する環境下における機械的強度の低下を抑制することができる。さらに、シランカップリング剤（ｂ−１）で無機充填材を表面処理することにより、無機充填材の滑り性を向上させることができるため、無機充填材をプレス成形して得られる無機充填材成形体を用いる場合、無機充填材成形体の密度を高くすることができ、初期曲げ強さに優れる歯科用ミルブランクが得られる。
【００１７】
前記シランカップリング剤（ｂ−１）としては、口腔内のように水が存在する環境下における機械的強度の低下をより抑制することができ、無機充填材の滑り性をより向上させることができる点から、下記一般式（I）
Ｒ1n−ＳｉＸ4-n        （I）
［式中、Ｒ1は炭素数１〜１２のパーフルオロ炭化水素基、又は炭素数１〜６のパーフルオロアルキル基を有する炭素数１〜１２の炭化水素基であり、Ｘは炭素数１〜４のアルコキシ基、アセトキシ基、ヒドロキシル基、ハロゲン原子、又は水素原子を示し、ｎは０〜３の整数、但し、Ｒ1及びＸが複数ある場合にはそれぞれ同一でも異なっていてもよい。］
で表されるものを用いることが好ましい。
【００１８】
Ｒ1の炭素数１〜１２のパーフルオロ炭化水素基としては、パーフルオロアルキル基、パーフルオロアルケニル基、パーフルオロアルキニル基、パーフルオロシクロアルキル基、パーフルオロアリール基、パーフルオロアラルキル基等が挙げられ、パーフルオロアルキル基、パーフルオロアリール基が好ましい。パーフルオロアルキル基は、直鎖状であってもよく、分岐鎖状であってもよい。パーフルオロアルキル基の炭素数は、特に限定されず、１〜１０であってもよく、１〜６であってもよい。パーフルオロアルキル基としては、例えば、パーフルオロメチル基、パーフルオロエチル基、パーフルオロプロピル基、パーフルオロブチル基、パーフルオロペンチル基、パーフルオロヘキシル基、パーフルオロヘプチル基、パーフルオロオクチル基、パーフルオロノニル基、パーフルオロデシル基、パーフルオロウンデシル基、パーフルオロドデシル基等が挙げられる。パーフルオロアリール基としては、ペンタフルオロフェニル基、ヘプタフルオロ−１−ナフチル基、ヘプタフルオロ−２−ナフチル基が挙げられる。
【００１９】
Ｒ1の炭素数１〜６のパーフルオロアルキル基を有する炭素数１〜１２の炭化水素基は、直鎖状であってもよく、分岐鎖状であってもよい。前記パーフルオロアルキル基は、前記したものうち、炭素数１〜６のものが挙げられる。前記炭化水素基部分の炭素数としては、特に限定されず、１〜１０であってもよく、１〜６であってもよい。前記炭化水素基としては、アルキル基、アルケニル基、アルキニル基、シクロアルキル基、アリール基、アラルキル基等が挙げられ、アルキル基が好ましい。前記炭化水素基部分のアルキル基としては、例えば、メチル基、エチル基、ｎ−プロピル基、イソプロピル基、ｎ−ブチル基、イソブチル基、sec−ブチル基、２−メチルプロピル基、tert−ブチル基、ｎ−ペンチル基、イソペンチル基、sec−ペンチル基、ネオペンチル基、１−エチルプロピル基、１，１−ジメチルプロピル基、１，２−ジメチルプロピル基、ｎ−ヘキシル基、１−メチルペンチル基、２−メチルペンチル基、３−メチルペンチル基、４−メチルペンチル基（イソヘキシル基）、１−エチルブチル基、２−エチルブチル基、１，１−ジメチルブチル基、１，２−ジメチルブチル基、１，３−ジメチルブチル基、１，４−ジメチルブチル基、２，２−ジメチルブチル基、２，３−ジメチルブチル基、３，３−ジメチルブチル基、１−エチル−２−メチル−プロピル基、１，１，２−トリメチルプロピル基、ｎ−ヘプチル基、２−メチルヘキシル基、ｎ−オクチル基、イソオクチル基、tert−オクチル基、２−エチルヘキシル基、３−メチルヘプチル基等が挙げられる。Ｘの炭素数１〜４のアルコキシ基としては、直鎖状であってもよく、分岐鎖状であってもよく、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基等が挙げられる。Ｘとしては、炭素数１〜４のアルコキシ基が好ましい。
【００２０】
シランカップリング剤（ｂ−１）としては、例えば、１，１，１−トリフルオロ−３−［ジメトキシ（メチル）シリル］プロパン、ジメトキシ（メチル）（３，３，３−トリフルオロプロピル）シラン、トリメトキシ（１Ｈ，１Ｈ，２Ｈ，２Ｈ−ノナフルオロヘキシル）シラン、トリメトキシ（１Ｈ，１Ｈ，２Ｈ，２Ｈ−ヘプタデカフルオロデシル）シラン、トリメトキシ（１Ｈ，１Ｈ，２Ｈ，２Ｈ−トリデカフルオロ−ｎ−オクチル）シラン、トリメトキシ（１１−ペンタフルオロフェノキシウンデシル）シラン、トリエトキシ（ペンタフルオロフェニル）シラン、トリメトキシ（ペンタフルオロフェニル）シラン、トリクロロ［３−（ペンタフルオロフェニル）プロピル］シラン、トリクロロ（１Ｈ，１Ｈ，２Ｈ，２Ｈ−ヘプタデカフルオロデシル）シラン、トリクロロ（１Ｈ，１Ｈ，２Ｈ，２Ｈ−トリデカフルオロ−ｎ−オクチル）シラン等が挙げられる。なかでも、ジメトキシ（メチル）（３，３，３−トリフルオロプロピル）シラン、トリメトキシ（１Ｈ，１Ｈ，２Ｈ，２Ｈ−ヘプタデカフルオロデシル）シラン、トリメトキシ（１１−ペンタフルオロフェノキシウンデシル）シラン、１，１，１−トリフルオロ−３−［ジメトキシ（メチル）シリル］プロパン、トリメトキシ（１Ｈ，１Ｈ，２Ｈ，２Ｈ−トリデカフルオロ−ｎ−オクチル）シラン、トリメトキシ（ペンタフルオロフェニル）シランが好ましい。
【００２１】
本発明において、前記無機充填材は、前記シランカップリング剤（ｂ−１）とともに、重合性単量体と共重合し得る官能基を有するシランカップリング剤（ｂ−２）（以下、シランカップリング剤（ｂ−２）という。）で表面処理されることが好ましい。重合性単量体と共重合し得る官能基としては、（メタ）アクロイルオキシ基、ビニル基、グリシドキシ基が好ましく、（メタ）アクロイルオキシ基がより好ましい。前記シランカップリング剤（ｂ−２）としては、例えば、ω−（メタ）アクリロイルオキシアルキルトリメトキシシラン〔（メタ）アクリロイルオキシ基とケイ素原子との間の炭素数：３〜１２〕、ω−（メタ）アクリロイルオキシアルキルトリエトキシシラン〔（メタ）アクリロイルオキシ基とケイ素原子との間の炭素数：３〜１２〕、ビニルトリメトキシシラン、ビニルトリエトキシシラン、ビニルトリアセトキシシラン、γ−グリシドキシプロピルトリメトキシシラン等が挙げられる。なかでも、γ−メタクリロイルオキシプロピルトリメトキシシランを用いることがより好ましい。なお、２種類のシランカップリング剤（ｂ−１）及び（ｂ−２）を併用する際は、両者を同時に反応系中に投入してもよいし、表面処理の工程を分けて行ってもよい。
【００２２】
前記シランカップリング剤（ｂ−１）と（ｂ−２）それぞれの含有量は、無機粒子（ａ）の比表面積に応じて調整可能であり、特に限定されないが、得られる歯科用ミルブランクの撥水性等の観点から、無機粒子（ａ）１００質量部に対して、それぞれ０．０１０〜０．０３５質量部用いることが好ましい。さらには、シランカップリング剤（ｂ−１）の含有量が、無機粒子（ａ）１００質量部に対して、０．０１５質量部以上の場合、無機粒子に撥水性が十分に付与でき、水存在下における機械的強度の低下を十分に抑制できるため好ましく、より好適には０．０２０質量部以上である。一方、シランカップリング剤（ｂ−１）の含有量が、無機粒子（ａ）１００質量部に対して、０．０３５質量部以下であると、重合性単量体と共重合し得る官能基を有するカップリング剤（ｂ−２）の反応の余地が十分に残るため、十分な機械的強度が得られる点で好ましい。
【００２３】
本発明の歯科用ミルブランクの形状は、特に限定されないが、直方体状、立方体状、正五角柱状、正六角柱状、正八角形柱状等の角柱形状や、円柱形状が挙げられる。
【００２４】
本発明の歯科用ミルブランクは、目的に応じて、ｐＨ調整剤、紫外線吸収剤、酸化防止剤、重合禁止剤、着色剤、顔料、抗菌剤、Ｘ線造影剤、増粘剤、蛍光剤等の添加剤を含有してもよい。顔料としては、歯科用組成物に用いられている公知の顔料がなんら制限なく用いられる。かかる顔料としては、無機顔料及び／又は有機顔料のいずれでもよく、無機顔料としては、例えば、黄鉛、亜鉛黄、バリウム黄等のクロム酸塩；紺青等のフェロシアン化物；銀朱、カドミウム黄、硫化亜鉛、アンチモン白、カドミウムレッド等の硫化物；硫酸バリウム、硫酸亜鉛、硫酸ストロンチウム等の硫酸塩；亜鉛華、酸化チタン、酸化鉄赤（ベンガラ）、酸化鉄黒、酸化鉄黄、酸化クロム等の酸化物；水酸化アルミニウム等の水酸化物；ケイ酸カルシウム、群青等のケイ酸塩；カーボンブラック、グラファイト等の炭素等が挙げられる。有機顔料としては、例えば、ナフトールグリーンＢ、ナフトールグリーンＹ等のニトロソ系顔料；ナフトールＳ、リソールファストイエロー２Ｇ等のニトロ系顔料、パーマネントレッド４Ｒ、ブリリアントファストスカーレット、ハンザイエロー、ベンジジンイエロー等の不溶性アゾ系顔料；リソールレッド、レーキレッドＣ、レーキレッドＤ等の難溶性アゾ系顔料；ブリリアントカーミン６Ｂ、パーマネントレッドＦ５Ｒ、ピグメントスカーレット３Ｂ、ボルドー１０Ｂ等の可溶性アゾ系顔料；フタロシアニンブルー、フタロシアニングリーン、スカイブルー等のフタロシアニン系顔料；ローダミンレーキ、マラカイトグリーンレーキ、メチルバイオレットレーキ等の塩基性染料系顔料；ピーコックブルーレーキ、エオシンレーキ、キノリンイエローレーキ等の酸性染料系顔料等が挙げられる。これらの顔料は１種を単独で用いてもよく、２種以上の組み合わせで用いることができ、歯科用ミルブランクの目的とする色調に応じて適宜選択される。これらの顔料の中でも、耐熱性或いは耐光性等に優れる無機顔料である酸化チタン、ベンガラ、酸化鉄黒及び酸化鉄黄等が好ましい。
【００２５】
本発明の歯科用ミルブランクは、各種の歯科用補綴物、例えば、インレー、オンレー、べニア、クラウン、ブリッジ等の歯冠修復物の他、支台歯、歯科用ポスト、義歯、義歯床、インプラント部材（フィクスチャー、アバットメント）等の用途に用いることができる。また、歯科用ミルブランクの切削加工は、例えば市販の歯科用ＣＡＤ／ＣＡＭシステムを用いて行うことができる。
【００２６】
本発明の歯科用ミルブランクの製造方法は、無機充填材をプレス成形して無機充填材成形体を得た後に、重合性単量体（ｃ）及び重合開始剤（ｄ）を接触させて重合硬化させてもよい（プレス−含浸法）し、重合前のペーストを金型に填入し、加圧・加熱して重合・硬化させてもよい（ペースト法）。
【００２７】
ある実施形態では、本発明の歯科用ミルブランクの製造方法（プレス−含浸法）は、無機充填材をプレス成形して無機充填材成形体を得る工程、前記無機充填材成形体と重合性単量体（ｃ）及び重合開始剤（ｄ）を接触させて重合硬化させる工程、及び、前記無機充填材及び／又は該無機充填材成形体を、フッ素含有有機基シランカップリング剤（ｂ−１）で表面処理する工程を含む。以下、各工程について詳細を説明する。また、シランカップリング剤（ｂ−１）とともに、重合性単量体と共重合し得る官能基を有するシランカップリング剤（ｂ−２）で前記無機充填材及び／又は前記無機充填材成形体を表面処理してもよい。
【００２８】
本発明における無機充填材としては、前記シランカップリング剤（ｂ−１）で表面処理できるものであれば、特に限定されず、公知の無機粒子を使用でき、コンポジットレジンの充填材として用いられる公知の無機粒子（ａ）が好ましい。無機粒子（ａ）としては、例えば、各種ガラス類（二酸化ケイ素（石英、石英ガラス、シリカゲル等）又はケイ素を主成分とし、各種重金属とともにホウ素及び／又はアルミニウムを含有するもの）、アルミナ、各種セラミック類、珪藻土、カオリン、粘土鉱物（モンモリロナイト等）、活性白土、合成ゼオライト、マイカ、シリカ等が挙げられる。また、無機充填材は、前記無機粒子（ａ）に重合性単量体を添加し、重合硬化させた後に粉砕することによって得られる有機無機複合粒子（有機無機複合フィラー）を含んでもよい。さらに、無機充填材は、２種以上の無機粒子（ａ）を含んでもよい。
【００２９】
本発明において、前記無機充填材をプレス成形することで、無機充填材成形体を得ることができる。プレス成形の方法として、本発明の効果を奏する限り特に限定されないが、例えば、無機粒子（ａ）を単独で含むか又はそれに顔料などの他の成分が配合された粉体を用意し、金型中でパンチを用いてプレス成形する方法を用いることができる。製造する歯科用ミルブランクが積層構造を有する場合には、無機粒子（ａ）、及び顔料などの他の成分の量を変えた複数の粉体を用意し、順に金型に充填してプレスを行うことにより、多層の無機充填材成形体を得ることができる。
【００３０】
本発明の歯科用ミルブランクを製造するために、前記無機充填材及び／又は前記無機充填材成形体を、シランカップリング剤（ｂ−１）で表面処理する必要がある。好ましくは、無機充填材をシランカップリング剤（ｂ−１）で表面処理することであり、より好ましくは、予めシランカップリング剤（ｂ−１）で表面処理が施された無機粒子（ａ）を無機充填材として用いることである。これらの表面処理により、歯科用ミルブランクに撥水性を付与することができ、機械的強度の低下を抑制することができる。また、これらの表面処理により、無機充填材の滑り性を向上させることができるため、無機充填材をプレス成形して得られる無機充填材成形体を用いる場合、無機充填材成形体の密度を高くすることができ、初期曲げ強さに優れる歯科用ミルブランクが得られる。また、本発明の効果を奏する限り、前記無機充填材及び／又は前記無機充填材成形体の少なくとも一部がシランカップリング剤（ｂ−１）により表面処理されていればよい。
【００３１】
本発明の歯科用ミルブランクを製造するために、前記無機充填材成形体に対して、重合性単量体を接触させた後、重合硬化させることが必要である。例えば、無機粒子（ａ）を前記シランカップリング剤（ｂ−１）、及び必要に応じてシランカップリング剤（ｂ−２）で表面処理した無機充填材に対して、重合性単量体（ｃ）、及び重合開始剤（ｄ）を接触させて重合硬化させる方法が挙げられる。
【００３２】
前記重合性単量体（ｃ）としては、歯科用コンポジットレジン等に使用される公知の重合性単量体が何ら制限無く用いられるが、一般には、ラジカル重合性単量体が好適に用いられる。ラジカル重合性単量体の具体例としては、α−シアノアクリル酸、（メタ）アクリル酸、α−ハロゲン化アクリル酸、クロトン酸、桂皮酸、ソルビン酸、マレイン酸、イタコン酸等のエステル類、（メタ）アクリルアミド、（メタ）アクリルアミド誘導体、ビニルエステル類、ビニルエーテル類、モノ−Ｎ−ビニル誘導体、スチレン誘導体等が挙げられる。これらの中では、（メタ）アクリル酸エステル及び（メタ）アクリルアミド誘導体が好ましく、（メタ）アクリル酸エステルがより好ましい。なお、本発明において「（メタ）アクリル」との表記は、メタクリルとアクリルの両者を包含する意味で用いられる。（メタ）アクリレート系重合性単量体及び（メタ）アクリルアミド誘導体系の重合性単量体の例を以下に示す。
【００３３】
（ｃ−１）一官能性（メタ）アクリレート及び（メタ）アクリルアミド誘導体
メチル（メタ）アクリレート、イソブチル（メタ）アクリレート、ベンジル（メタ）アクリレート、ラウリル（メタ）アクリレート、２−（Ｎ，Ｎ−ジメチルアミノ）エチル（メタ）アクリレート、２，３−ジブロモプロピル（メタ）アクリレート、２−ヒドロキシエチル（メタ）アクリレート、６−ヒドロキシヘキシル（メタ）アクリレート、１０−ヒドロキシデシル（メタ）アクリレート、プロピレングリコールモノ（メタ）アクリレート、グリセリンモノ（メタ）アクリレート、エリトリトールモノ（メタ）アクリレート、Ｎ−メチロール（メタ）アクリルアミド、Ｎ−ヒドロキシエチル（メタ）アクリルアミド、Ｎ−（ジヒドロキシエチル）（メタ）アクリルアミド、（メタ）アクリロイルオキシドデシルピリジニウムブロマイド、（メタ）アクリロイルオキシドデシルピリジニウムクロライド、（メタ）アクリロイルオキシヘキサデシルピリジニウムクロライド、（メタ）アクリロイルオキシデシルアンモニウムクロライド、１０−メルカプトデシル（メタ）アクリレート等が挙げられる。
【００３４】
（ｃ−２）二官能性（メタ）アクリレート
エチレングリコールジ（メタ）アクリレート、トリエチレングリコールジ（メタ）アクリレート、プロピレングリコールジ（メタ）アクリレート、ネオペンチルグリコールジ（メタ）アクリレート、１，６−ヘキサンジオールジ（メタ）アクリレート、１，１０−デカンジオールジ（メタ）アクリレート、２，２−ビス［４−（３−アクリロイルオキシ−２−ヒドロキシプロポキシ）フェニル］プロパン、２，２−ビス［４−〔３−メタクリロイルオキシ−２−ヒドロキシプロポキシ〕フェニル］プロパン（通称Ｂｉｓ−ＧＭＡ）、２，２−ビス〔４−（メタ）アクリロイルオキシエトキシフェニル〕プロパン、２，２−ビス〔４−（メタ）アクリロイルオキシポリエトキシフェニル〕プロパン、１，２−ビス〔３−（メタ）アクリロイルオキシ２−ヒドロキシプロポキシ〕エタン、ペンタエリトリトールジ（メタ）アクリレート、［２，２，４−トリメチルヘキサメチレンビス（２−カルバモイルオキシエチル）］ジメタクリレート（通称ＵＤＭＡ）、２，２，３，３，４，４−ヘキサフルオロ−１，５−ペンチルジ（メタ）アクリレート等が挙げられる。
【００３５】
（ｃ−３）三官能性以上の（メタ）アクリレート
トリメチロールプロパントリ（メタ）アクリレート、トリメチロールエタントリ（メタ）アクリレート、テトラメチロールメタントリ（メタ）アクリレート、ペンタエリスリトールテトラ（メタ）アクリレート、ジペンタエリスリトールヘキサ（メタ）アクリレート、Ｎ，Ｎ’−（２，２，４−トリメチルヘキサメチレン）ビス〔２−（アミノカルボキシ）プロパン−１，３−ジオール〕テトラ（メタ）アクリレート、１，７−ジアクリロイルオキシ−２，２，６，６−テトラアクリロイルオキシメチル−４−オキシヘプタン等が挙げられる。
【００３６】
また、これらの（メタ）アクリル酸エステル系及び（メタ）アクリルアミド誘導体系の重合性単量体の他に、カチオン重合可能な、オキシラン化合物やオキセタン化合物も好適に用いられる。
【００３７】
前記重合性単量体（ｃ）は、いずれも、それぞれ１種を単独で用いてもよく、２種以上を併用してもよい。また、本発明で用いられる重合性単量体は液体状であることが好ましいが、常温で液体状である必要は必ずしも無く、さらに、固体状の重合性単量体であっても、液体状の、その他の重合性単量体と混合溶解させて使用することができる。
【００３８】
重合性単量体（ｃ）の好ましい粘度範囲（２５℃）は１０Ｐａ・ｓ以下が好ましく、５Ｐａ・ｓ以下がより好ましく、２Ｐａ・ｓ以下がさらに好ましい。一方、２種以上の重合性単量体を混合溶解して用いる場合、又はさらに溶剤希釈して用いる場合は、上記重合性単量体（ｃ）の粘度は、個々の重合性単量体が、該粘度範囲である必要は無く、混合溶解して使用する組成物の状態において、該粘度範囲であることが好ましい。
【００３９】
前記重合開始剤（ｄ）としては、一般工業界で使用されている重合開始剤から選択して使用でき、中でも歯科用途に用いられている重合開始剤が好ましく、加熱重合開始剤、光重合開始剤及び化学重合開始剤が、１種を単独で用いてもよく、又は２種以上を適宜組み合わせて使用してもよい。
【００４０】
重合開始剤（ｄ）に用いる加熱重合開始剤としては、有機過酸化物、アゾ化合物等が挙げられる。
【００４１】
前記有機過酸化物としては、ケトンペルオキシド、ヒドロペルオキシド、ジアシルペルオキシド、ジアルキルペルオキシド、ペルオキシケタール、ペルオキシエステル、ペルオキシジカーボネート等が挙げられる。
【００４２】
前記ケトンペルオキシドとしては、メチルエチルケトンペルオキシド、メチルイソブチルケトンペルオキシド、メチルシクロヘキサノンペルオキシド、シクロヘキサノンペルオキシド等が挙げられる。
【００４３】
前記ヒドロペルオキシドとしては、２，５−ジメチルヘキサン−２，５−ジヒドロペルオキシド、ジイソプロピルベンゼンヒドロペルオキシド、クメンヒドロペルオキシド、ｔ−ブチルヒドロペルオキシド、１，１，３，３−テトラメチルブチルヒドロペルオキシド等が挙げられる。
【００４４】
前記ジアシルペルオキシドとしては、アセチルペルオキシド、イソブチリルペルオキシド、ベンゾイルペルオキシド、デカノイルペルオキシド、３，５，５−トリメチルヘキサノイルペルオキシド、２，４−ジクロロベンゾイルペルオキシド、ラウロイルペルオキシド等が挙げられる。
【００４５】
前記ジアルキルペルオキシドとしては、ジ−ｔ−ブチルペルオキシド、ジクミルペルオキシド、ｔ−ブチルクミルペルオキシド、２，５−ジメチル−２，５−ジ（ｔ−ブチルペルオキシ）ヘキサン、１，３−ビス（ｔ−ブチルペルオキシイソプロピル）ベンゼン、２，５−ジメチル−２，５−ジ（ｔ−ブチルペルオキシ）−３−ヘキシン等が挙げられる。
【００４６】
前記ペルオキシケタールとしては、１，１−ビス（ｔ−ブチルペルオキシ）−３，３，５−トリメチルシクロヘキサン、１，１−ビス（ｔ−ブチルペルオキシ）シクロヘキサン、２，２−ビス（ｔ−ブチルペルオキシ）ブタン、２，２−ビス（ｔ−ブチルペルオキシ）オクタン、４，４−ビス（ｔ−ブチルペルオキシ）バレリックアシッド−ｎ−ブチルエステル等が挙げられる。
【００４７】
前記ペルオキシエステルとしては、α−クミルペルオキシネオデカノエート、ｔ−ブチルペルオキシネオデカノエート、ｔ−ブチルペルオキシピバレート、２，２，４−トリメチルペンチルペルオキシ−２−エチルヘキサノエート、ｔ−アミルペルオキシ−２−エチルヘキサノエート、ｔ−ブチルペルオキシ−２−エチルヘキサノエート、ジ−ｔ−ブチルペルオキシイソフタレート、ジ−ｔ−ブチルペルオキシヘキサヒドロテレフタラート、ｔ−ブチルペルオキシ−３，３，５−トリメチルヘキサノエート、ｔ−ブチルペルオキシアセテート、ｔ−ブチルペルオキシベンゾエート、ｔブチルペルオキシマレイックアシッド等が挙げられる。
【００４８】
前記ペルオキシジカーボネートとしては、ジ−３−メトキシペルオキシジカーボネート、ジ−２−エチルヘキシルペルオキシジカーボネート、ビス（４−ｔ−ブチルシクロヘキシル）ペルオキシジカーボネート、ジイソプロピルペルオキシジカーボネート、ジ−ｎ−プロピルペルオキシジカーボネート、ジ−２−エトキシエチルペルオキシジカーボネート、ジアリルペルオキシジカーボネート等が挙げられる。
【００４９】
これらの有機過酸化物の中でも、安全性、保存安定性及びラジカル生成能力の総合的なバランスから、ジアシルペルオキシドが好ましく、その中でもベンゾイルペルオキシドがより好ましい。
【００５０】
前記アゾ化合物としては、２，２’−アゾビス（イソブチロニトリル）、２，２’−アゾビス（２，４−ジメチルバレロニトリル）、４，４’−アゾビス（４−シアノバレリック酸）、１，１’−アゾビス（１−シクロヘキサンカルボニトリル）、ジメチル−２，２’−アゾビス（イソブチラート）、２，２’−アゾビス（２−アミジノプロパン）ジヒドロクロライド等が挙げられる。
【００５１】
重合開始剤（ｄ）に用いる光重合開始剤としては、（ビス）アシルホスフィンオキシド類、α−ジケトン類、クマリン類等が挙げられる。
【００５２】
前記（ビス）アシルホスフィンオキシド類のうち、アシルホスフィンオキシド類としては、２，４，６−トリメチルベンゾイルジフェニルホスフィンオキシド、２，６−ジメトキシベンゾイルジフェニルホスフィンオキシド、２，６−ジクロロベンゾイルジフェニルホスフィンオキシド、２，４，６−トリメチルベンゾイルメトキシフェニルホスフィンオキシド、２，４，６−トリメチルベンゾイルエトキシフェニルホスフィンオキシド、２，３，５，６−テトラメチルベンゾイルジフェニルホスフィンオキシド、ベンゾイルジ−（２，６−ジメチルフェニル）ホスホネート、及びこれらの塩（ナトリウム塩、カリウム塩、アンモニウム塩等）等が挙げられる。ビスアシルホスフィンオキシド類としては、ビス（２，６−ジクロロベンゾイル）フェニルホスフィンオキシド、ビス（２，６ジクロロベンゾイル）−２，５−ジメチルフェニルホスフィンオキシド、ビス（２，６−ジクロロベンゾイル）−４−プロピルフェニルホスフィンオキシド、ビス（２，６−ジクロロベンゾイル）−１−ナフチルホスフィンオキシド、ビス（２，６−ジメトキシベンゾイル）フェニルホスフィンオキシド、ビス（２，６−ジメトキシベンゾイル）−２，４，４−トリメチルペンチルホスフィンオキシド、ビス（２，６−ジメトキシベンゾイル）−２，５−ジメチルフェニルホスフィンオキシド、ビス（２，４，６−トリメチルベンゾイル）フェニルホスフィンオキシド、（２，５，６−トリメチルベンゾイル）−２，４，４−トリメチルペンチルホスフィンオキシド、及びこれらの塩（ナトリウム塩、カリウム塩、アンモニウム塩等）等が挙げられる。
【００５３】
これら（ビス）アシルホスフィンオキシド類の中でも、２，４，６−トリメチルベンゾイルジフェニルホスフィンオキシド、２，４，６−トリメチルベンゾイルメトキシフェニルホスフィンオキシド、ビス（２，４，６−トリメチルベンゾイル）フェニルホスフィンオキシド及び２，４，６−トリメチルベンゾイルフェニルホスフィンオキシドナトリウム塩が好ましい。
【００５４】
前記α−ジケトン類としては、例えば、ジアセチル、ジベンジル、カンファーキノン、２，３−ペンタジオン、２，３−オクタジオン、９，１０−フェナンスレンキノン、４，４’−オキシベンジル、アセナフテンキノン等が挙げられる。この中でも、カンファーキノンが好適である。
【００５５】
前記クマリン類としては、３，３’−カルボニルビス（７−ジエチルアミノ）クマリン、３−（４−メトキシベンゾイル）クマリン、３−チエノイルクマリン、３−ベンゾイル−５，７−ジメトキシクマリン、３−ベンゾイル−７−メトキシクマリン、３−ベンゾイル−６−メトキシクマリン、３−ベンゾイル−８−メトキシクマリン、３−ベンゾイルクマリン、７−メトキシ−３−（ｐ−ニトロベンゾイル）クマリン、３−（ｐ−ニトロベンゾイル）クマリン、３，５−カルボニルビス（７−メトキシクマリン）、３−ベンゾイル−６−ブロモクマリン、３，３’−カルボニルビスクマリン、３−ベンゾイル−７−ジメチルアミノクマリン、３−ベンゾイルベンゾ［ｆ］クマリン、３−カルボキシクマリン、３−カルボキシ−７−メトキシクマリン、３−エトキシカルボニル−６−メトキシクマリン、３−エトキシカルボニル−８−メトキシクマリン、３−アセチルベンゾ［ｆ］クマリン、３−ベンゾイル−６−ニトロクマリン、３−ベンゾイル−７−ジエチルアミノクマリン、７−ジメチルアミノ−３−（４−メトキシベンゾイル）クマリン、７−ジエチルアミノ−３−（４−メトキシベンゾイル）クマリン、７−ジエチルアミノ−３−（４−ジエチルアミノ）クマリン、７−メトキシ−３（４−メトキシベンゾイル）クマリン、３−（４−ニトロベンゾイル）ベンゾ［ｆ］クマリン、３−（４−エトキシシンナモイル）−７−メトキシクマリン、３−（４−ジメチルアミノシンナモイル）クマリン、３−（４−ジフェニルアミノシンナモイル）クマリン、３−［（３−ジメチルベンゾチアゾール−２−イリデン）アセチル］クマリン、３−［（１−メチルナフト［１，２−ｄ］チアゾール−２−イリデン）アセチル］クマリン、３，３’−カルボニルビス（６−メトキシクマリン）、３，３’−カルボニルビス（７−アセトキシクマリン）、３，３’−カルボニルビス（７−ジメチルアミノクマリン）、３−（２−ベンゾチアゾイル）−７−（ジエチルアミノ）クマリン、３−（２−ベンゾチアゾイル）−７−（ジブチルアミノ）クマリン、３−（２−ベンゾイミダゾイル）−７−（ジエチルアミノ）クマリン、３−（２−ベンゾチアゾイル）−７−（ジオクチルアミノ）クマリン、３−アセチル−７−（ジメチルアミノ）クマリン、３，３’−カルボニルビス（７−ジブチルアミノクマリン）、３，３’−カルボニル−７−ジエチルアミノクマリン−７’−ビス（ブトキシエチル）アミノクマリン、１０−［３−［４−（ジメチルアミノ）フェニル］−１−オキソ−２−プロペニル］−２，３，６，７−テトラヒドロ−１，１，７，７−テトラメチル−１Ｈ，５Ｈ，１１Ｈ−［１］ベンゾピラノ［６，７，８−ｉｊ］キノリジン−１１オン、１０−（２−ベンゾチアゾイル）−２，３，６，７−テトラヒドロ−１，１，７，７−テトラメチル−１Ｈ，５Ｈ，１１Ｈ−［１］ベンゾピラノ［６，７，８−ｉｊ］キノリジン−１１−オン等の特開平９−３１０９号公報、特開平１０−２４５５２５号公報に記載されている化合物が挙げられる。
【００５６】
上述のクマリン類の中でも、３，３’−カルボニルビス（７−ジエチルアミノクマリン）及び３，３’−カルボニルビス（７−ジブチルアミノクマリン）が好適である。
【００５７】
これらの光重合開始剤の中でも、歯科用硬化性組成物に広く使われている（ビス）アシルホスフィンオキシド類、α−ジケトン類、及びクマリン類からなる群から選択される少なくとも１種を用いることが好ましい。
【００５８】
また、かかる光重合開始剤は、必要に応じて、更に重合促進剤と組み合わせることで、光重合をより短時間で効率的に行うことができる場合がある。
【００５９】
光重合開始剤に好適な重合促進剤としては、主として第３級アミン類、アルデヒド類、チオール基を有する化合物、スルフィン酸及びその塩等が挙げられる。
【００６０】
第３級アミンとしては、例えば、Ｎ，Ｎ−ジメチルアニリン、Ｎ，Ｎ−ジメチルｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジイソプロピルアニリン、Ｎ，Ｎ−ビス（２−ヒドロキシエチル）−３，５−ジ−ｔ−ブチルアニリン、４−（Ｎ，Ｎ−ジメチルアミノ）安息香酸ｎ−ブトキシエチル、４−（Ｎ，Ｎ−ジメチルアミノ）安息香酸（２−メタクリロイルオキシ）エチル、４−（Ｎ，Ｎ−ジメチルアミノ）安息香酸エチル、４−（Ｎ，Ｎ−ジメチルアミノ）安息香酸ブチル、Ｎ−メチルジエタノールアミン、４−（Ｎ，Ｎ−ジメチルアミノ）ベンゾフェノン、トリメチルアミン、トリエチルアミン、Ｎ−メチルジエタノールアミン、Ｎ−エチルジエタノールアミン、Ｎ−ｎ−ブチルジエタノールアミン、Ｎ−ラウリルジエタノールアミン、トリエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート等が挙げられる。
【００６１】
アルデヒド類としては、ジメチルアミノベンズアルデヒド、テレフタルアルデヒド等が挙げられる。チオール基を有する化合物としては、２−メルカプトベンゾオキサゾール、デカンチオール、３−メルカプトプロピルトリメトキシシラン、チオ安息香酸等が挙げられる。
【００６２】
スルフィン酸及びその塩としては、例えば、ベンゼンスルフィン酸、ベンゼンスルフィン酸ナトリウム、ベンゼンスルフィン酸カリウム、ベンゼンスルフィン酸カルシウム、ベンゼンスルフィン酸リチウム、ｐ−トルエンスルフィン酸、ｐ−トルエンスルフィン酸ナトリウム、ｐ−トルエンスルフィン酸カリウム、ｐ−トルエンスルフィン酸カルシウム、ｐ−トルエンスルフィン酸リチウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸カルシウム、２，４，６−トリメチルベンゼンスルフィン酸リチウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸カルシウム等が挙げられる。
【００６３】
重合開始剤（ｄ）に用いる化学重合開始剤としては、有機過酸化物及びアミン系；有機過酸化物、アミン及びスルフィン酸（及び／又はその塩）系等のレドックス系重合開始剤が好ましい。レドックス系重合開始剤を使用する場合、酸化剤と還元剤が別々に包装された包装形態をとり、使用する直前に両者を混合する必要がある。レドックス系重合開始剤の酸化剤としては、有機過酸化物が挙げられる。レドックス系重合開始剤の酸化剤として有機過酸化物は特に限定されず、公知のものを使用することができる。具体的には、前記加熱重合開始剤で例示した有機過酸化物が挙げられる。
【００６４】
これらの有機過酸化物の中でも、安全性、保存安定性及びラジカル生成能力の総合的なバランスから、ジアシルペルオキシドが好ましく、その中でもベンゾイルペルオキシドがより好ましい。
【００６５】
レドックス系重合開始剤の還元剤としては、通常、芳香環に電子吸引性基を有しない第３級芳香族アミンが用いられる。芳香環に電子吸引性基を有しない第３級芳香族アミンとしては、例えば、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、Ｎ，Ｎ−ビス（２−ヒドロキシエチル）−３，５−ジメチルアニリン、Ｎ，Ｎ−ビス（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジイソプロピルアニリン、Ｎ，Ｎ−ビス（２−ヒドロキシエチル）−３，５−ジ−ｔ−ブチルアニリンが挙げられる。
【００６６】
化学重合開始剤は、必要に応じて、更に重合促進剤を組み合わせて使用してもよい。化学重合開始剤の重合促進剤は、一般工業界で使用されている重合促進剤から選択して使用でき、中でも歯科用途に用いられている重合促進剤が好ましい。また、重合促進剤は、１種単独で、又は２種以上適宜組み合わせて使用される。具体的には、アミン類、スルフィン酸及びその塩、銅化合物、スズ化合物等が挙げられる。
【００６７】
化学重合開始剤の重合促進剤として用いられるアミン類は、脂肪族アミン及び芳香環に電子吸引性基を有する芳香族アミンに分けられる。脂肪族アミンとしては、例えば、ｎ−ブチルアミン、ｎ−ヘキシルアミン、ｎ−オクチルアミン等の第１級脂肪族アミン；ジイソプロピルアミン、ジブチルアミン、Ｎ−メチルエタノールアミン等の第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第３級脂肪族アミン等が挙げられる。これらの中でも、硬化性及び保存安定性の観点から、第３級脂肪族アミンが好ましく、その中でもＮ−メチルジエタノールアミン及びトリエタノールアミンがより好ましい。
【００６８】
また、化学重合開始剤の重合促進剤として用いられる芳香環に電子吸引性基を有する第３級芳香族アミンとしては、例えば、４−（Ｎ，Ｎ−ジメチルアミノ）安息香酸エチル、４−（Ｎ，Ｎ−ジメチルアミノ）安息香酸メチル、４−（Ｎ，Ｎ−ジメチルアミノ）安息香酸ｎ−ブトキシエチル、４−（Ｎ，Ｎ−ジメチルアミノ）安息香酸２−（メタクリロイルオキシ）エチル、４−（Ｎ，Ｎ−ジメチルアミノ）ベンゾフェノン、４−（Ｎ，Ｎ−ジメチルアミノ）安息香酸ブチル等が挙げられる。これらの中でも、優れた硬化性を付与できる観点から、Ｎ，Ｎ−ビス（２−ヒドロキシエチル）−ｐ−トルイジン、４−（Ｎ，Ｎ−ジメチルアミノ）安息香酸エチル、４−（Ｎ，Ｎ−ジメチルアミノ）安息香酸ｎ−ブトキシエチル及び４−（Ｎ，Ｎ−ジメチルアミノ）ベンゾフェノンからなる群から選択される少なくとも１種が好ましい。
【００６９】
重合促進剤として用いられるスルフィン酸及びその塩としては、上記した光重合開始剤の重合促進剤として例示したものが挙げられ、ベンゼンスルフィン酸ナトリウム、ｐ−トルエンスルフィン酸ナトリウム、２，４，６−トリイソプロピルベンゼンスルフィン酸ナトリウムが好ましい。
【００７０】
重合促進剤として用いられる銅化合物としては、例えば、アセチルアセトン銅、酢酸第２銅、オレイン酸銅、塩化第２銅、臭化第２銅等が好適に用いられる。
【００７１】
重合促進剤として用いられるスズ化合物としては、例えば、ジ−ｎ−ブチル錫ジマレエート、ジ−ｎ−オクチル錫ジマレエート、ジ−ｎ−オクチル錫ジラウレート、ジ−ｎ−ブチル錫ジラウレート等が挙げられる。特に好適なスズ化合物は、ジ−ｎ−オクチル錫ジラウレート及びジ−ｎ−ブチル錫ジラウレートである。
【００７２】
これらの中でも、光重合開始剤と加熱重合開始剤を併用することが好ましく、（ビス）アシルホスフィンオキシド類とジアシルペルオキシドの組合せがより好ましい。
【００７３】
重合開始剤（ｄ）の含有量は、特に限定されないが、得られる組成物の硬化性等の観点から、重合性単量体（ｃ）１００質量部に対して、０．００１〜３０質量部用いることが好ましい。重合開始剤（ｄ）の含有量が重合性単量体（ｃ）１００質量部に対して、０．００１質量部以上の場合、重合が十分に進行して機械的強度の低下を招くおそれがなく、より好適には０．０５質量部以上であり、さらに好適には０．１質量部以上である。一方、重合開始剤（ｄ）の含有量が、重合性単量体（ｃ）１００質量部に対して、３０質量部以下であると、重合開始剤自体の重合性能が低い場合にでも十分な機械的強度が得られ、さらには組成物からの析出を招くおそれがなく、より好適には２０質量部以下である。
【００７４】
他の実施形態では、本発明の歯科用ミルブランクの製造方法（ペースト法）は、無機充填材を、フッ素含有有機基を有するシランカップリング剤（ｂ−１）で表面処理する工程、前記無機充填材と重合性単量体（ｃ）を混練させてペーストを得る工程、及び前記ペーストを金型に填入し、加圧圧縮した後に重合硬化させる工程を含む。無機充填材、シランカップリング剤（ｂ−１）、及び重合性単量体（ｃ）は、前記したある実施形態（プレス−含浸法）と同様である。また、ペーストには、前記した重合開始剤（ｄ）を含める。重合開始剤（ｄ）、重合促進剤も、前記したある実施形態（プレス−含浸法）と同様である。また、本製造方法において、シランカップリング剤（ｂ−１）とともに、重合性単量体と共重合し得る官能基を有するシランカップリング剤（ｂ−２）で該無機充填材を表面処理してもよい。
【００７５】
歯科用ミルブランク中における、無機充填材の割合を増やせる点から、歯科用ミルブランクの製造方法としては、ペースト法に比べてプレス−含浸法がより好ましい。また、プレス−含浸法において、シランカップリング剤（ｂ−１）で表面処理された無機充填材は、プレス成形として乾式プレスを選択した際に金型との摩擦が少なくなるという特徴（滑り性の向上）があり、同荷重（面圧）において、得られる無機充填材成形体の密度、並びにミルブランクの初期曲げ強さが向上する点からも好ましい。
【実施例】
【００７６】
以下に本発明を実施例により具体的に説明するが、本発明はこれらの実施例により何ら限定されるものではない。
【００７７】
〔重合性単量体含有組成物（Ｃ−１）の製造例〕
［２，２，４−トリメチルヘキサメチレンビス（２−カルバモイルオキシエチル）］ジメタクリレート（ＵＤＭＡ）７０質量部及びトリエチレングリコールジメタクリレート（ＴＥＧＤＭＡ）３０質量部に、加熱重合開始剤であるベンゾイルペルオキシド１質量部を溶解させることによって、重合性単量体含有組成物（Ｃ−１）を調製した。
【００７８】
〔重合性単量体含有組成物（Ｃ−２）の製造例〕
［２，２，４−トリメチルヘキサメチレンビス（２−カルバモイルオキシエチル）］ジメタクリレート（ＵＤＭＡ）１００質量部に、加熱重合開始剤である１,１,３,３−テトラメチルブチルヒドロペルオキシド１質量部を溶解させることによって、重合性単量体含有組成物（Ｃ−２）を調製した。
【００７９】
〔無機粒子（Ａ−１）の製造例〕
市販の無機超微粒子（日本アエロジル株式会社製、アエロジルＯＸ−５０、平均一次粒子径４０ｎｍ、ＢＥＴ比表面積５０ｍ2／ｇ）１００ｇを水５００ｍＬに分散し、１，１，１−トリフルオロ−３−［ジメトキシ（メチル）シリル］プロパン２．０ｇ、加えて室温（約２５℃）で２時間攪拌した。その後、γ−メタクリロイルオキシプロピルトリメトキシシラン（以下、γ−ＭＰＳと称することがある）３．５ｇ、及び微量の顔料（和光純薬株式会社製、酸化チタン（日局）、戸田工業株式会社製、酸化鉄黒、酸化鉄赤、酸化鉄黄）を加えてさらに室温で２時間攪拌した。スプレードライヤー（ビュッヒ社製Ｂ２９０型）を用いて噴霧乾燥後、９０℃で３時間乾燥することによって、表面処理された粉末状の無機粒子（Ａ−１）を得た。
【００８０】
〔無機粒子（Ａ−２）、（Ａ−３）の製造例〕
市販の無機超微粒子（日本アエロジル株式会社製、アエロジルＯＸ−５０、平均一次粒子径４０ｎｍ、ＢＥＴ比表面積５０ｍ2／ｇ）１００ｇを水５００ｍＬに分散し、無機粒子（Ａ−２）では、トリメトキシ（１Ｈ，１Ｈ，２Ｈ，２Ｈ−トリデカフルオロ−ｎ−オクチル）シランを３．５ｇ、無機粒子（Ａ−３）では、トリメトキシ（ペンタフルオロフェニル）シランを３．５ｇ加えて、それぞれ室温（約２５℃）で２時間攪拌した。その後、どちらの製造例でもγ−ＭＰＳ３．５ｇ、及び微量の顔料を加えてさらに室温で２時間攪拌した。スプレードライヤー（ビュッヒ社製Ｂ２９０型）を用いて噴霧乾燥後、９０℃で３時間乾燥することによって、表面処理された粉末状の無機粒子（Ａ−２）、及び（Ａ−３）を得た。
【００８１】
〔無機粒子（Ａ−４）の製造例〕
市販の無機超微粒子（日本アエロジル株式会社製、アエロジルＯＸ−５０、平均一次粒子径４０ｎｍ、ＢＥＴ比表面積５０ｍ2／ｇ）１００ｇを水５００ｍＬに分散し、γ−ＭＰＳ７．０ｇ、微量の顔料を加えてさらに室温（約２５℃）で２時間攪拌した。スプレードライヤー（ビュッヒ社製Ｂ２９０型）を用いて噴霧乾燥後、９０℃で３時間乾燥することによって、表面処理された粉末状の無機粒子（Ａ−４）を得た。
【００８２】
〔無機粒子（Ａ−５）〜（Ａ−８）の製造例〕
市販の無機超微粒子（堺化学工業株式会社製、Ｓｃｉｑａｓ、平均一次粒子径１００ｎｍ、ＢＥＴ比表面積２１．５ｍ2／ｇ）１００ｇを水５００ｍＬに分散し、上記無機粒子（Ａ−１）〜（Ａ−４）とそれぞれ同様の方法で表面処理することにより、無機粒子（Ａ−５）〜（Ａ−８）を得た。
【００８３】
〔無機粒子（Ａ−９）〜（Ａ−１２）の製造例〕
市販のバリウムボロアルミノシリケートガラス粉末（ショット社製ＧＭ２７８８４、ＮＦ１８０、平均粒子径１８０ｎｍ、破砕状）１００ｇを水５００ｍＬに分散し、上記無機粒子（Ａ−１）〜（Ａ−４）とそれぞれ同様の方法で表面処理することにより、無機粒子（Ａ−９）〜（Ａ−１２）を得た。
【００８４】
〔無機粒子（Ａ−１３）、（Ａ−１４）の製造例〕
市販のバリウムボロアルミノシリケートガラス粉末（ショット社製ＧＭ２７８８４、ＵＦ２．０、平均粒子径２．０μｍ、破砕状）１００ｇを水５００ｍＬに分散し、上記無機粒子（Ａ−１）、（Ａ−４）とそれぞれ同様の方法で表面処理することにより、無機粒子（Ａ−１３）、（Ａ−１４）を得た。
【００８５】
以上の各製造例で得られた無機粒子（Ａ−１）〜（Ａ−１４）について、表１にまとめた。
【００８６】
【表１】
2019116431.tif 000002
【００８７】
〔実施例１−１、１−２〕
表面処理された粉末状の無機粒子（Ａ−１）の３０．０ｇを、３５ｍｍ×２５ｍｍの長方形の穴を持つプレス用金型の下パンチ棒の上に敷いた。タッピングにより該無機粒子をならした後に、上パンチ棒を上にセットし、プレス機を用いて一軸プレス（面圧６８．６ＭＰａ（荷重６０．０ｋＮ）、時間は１分間）を行った。上パンチ棒と下パンチ棒を金型から外して、該無機粒子の粉末が凝集した無機充填材成形体（プレス成形体）を取り出した。該プレス成形体の大きさは、３５ｍｍ×２５ｍｍ×２９．８ｍｍの角柱状であり、成形体の密度は１．１５ｇ／ｃｍ3であった。該プレス成形体を、ポリエチレン製の袋体の内部に設置し、実施例１−１の場合は、重合性単量体含有組成物（Ｃ−１）を、実施例１−２の場合は、重合性単量体含有組成物（Ｃ−２）を袋体の内部に導入し、袋体内部を減圧（０．００１ｋＰａ以下）することによって、該プレス成形体に重合性単量体含有組成物（Ｃ−１）、又は（Ｃ−２）を含浸させた。次いで、各重合性単量体含有組成物が含浸されたこれらの２種のプレス成形体を、熱風乾燥器を用いて５５℃で１８時間加熱した後、さらに１１０℃で３時間加熱して、それぞれ重合性硬化物を得た。
【００８８】
〔実施例２−１、２−２〕
表面処理された粉末状の無機粒子（Ａ−２）の３０．０ｇを用い、３５ｍｍ×２５ｍｍ×２９．１ｍｍの角柱状で、密度が１．１８ｇ／ｃｍ3のプレス成形体を製造して用いたこと以外は、実施例１−１、１−２と同様の方法で、それぞれ重合性硬化物を得た。
【００８９】
〔実施例３−１、３−２〕
表面処理された粉末状の無機粒子（Ａ−３）の３０．０ｇを用い、３５ｍｍ×２５ｍｍ×３１．２ｍｍの角柱状で、密度が１．１０ｇ／ｃｍ3のプレス成形体を製造して用いたこと以外は、実施例１−１、１−２と同様の方法で、それぞれ重合性硬化物を得た。
【００９０】
〔比較例１−１、１−２〕
表面処理された粉末状の無機粒子（Ａ−４）の３０．０ｇを用い、３５ｍｍ×２５ｍｍ×３２．７ｍｍの角柱状で、密度が１．０５ｇ／ｃｍ3のプレス成形体を製造して用いたこと以外は、実施例１−１、１−２と同様の方法で、それぞれ重合性硬化物を得た。
【００９１】
〔実施例４−１、４−２〕
表面処理された粉末状の無機粒子（Ａ−５）の３０．０ｇを用い、３５ｍｍ×２５ｍｍ×２９．１ｍｍの角柱状で、密度が１．１８ｇ／ｃｍ3のプレス成形体を製造して用いたこと以外は、実施例１−１、１−２と同様の方法で、それぞれ重合性硬化物を得た。
【００９２】
〔実施例５−１、５−２〕
表面処理された粉末状の無機粒子（Ａ−６）の３０．０ｇを用い、３５ｍｍ×２５ｍｍ×２８．６ｍｍの角柱状で、密度が１．２０ｇ／ｃｍ3のプレス成形体を製造して用いたこと以外は、実施例１−１、１−２と同様の方法で、それぞれ重合性硬化物を得た。
【００９３】
〔実施例６−１、６−２〕
表面処理された粉末状の無機粒子（Ａ−７）の３０．０ｇを用い、３５ｍｍ×２５ｍｍ×２９．８ｍｍの角柱状で、密度が１．１５ｇ／ｃｍ3のプレス成形体を製造して用いたこと以外は、実施例１−１、１−２と同様の方法で、それぞれ重合性硬化物を得た。
【００９４】
〔比較例２−１、２−２〕
表面処理された粉末状の無機粒子（Ａ−８）の３０．０ｇを用い、３５ｍｍ×２５ｍｍ×３２．３ｍｍの角柱状で、密度が１．０６ｇ／ｃｍ3のプレス成形体を製造して用いたこと以外は、実施例１−１、１−２と同様の方法で、それぞれ重合性硬化物を得た。
【００９５】
〔実施例７−１、７−２〕
表面処理された粉末状の無機粒子（Ａ−９）の３０．０ｇを用い、３５ｍｍ×２５ｍｍ×２５．４ｍｍの角柱状で、密度が１．３５ｇ／ｃｍ3のプレス成形体を製造して用いたこと以外は、実施例１−１、１−２と同様の方法で、それぞれ重合性硬化物を得た。
【００９６】
〔実施例８−１、８−２〕
表面処理された粉末状の無機粒子（Ａ−１０）の３０．０ｇを用い、３５ｍｍ×２５ｍｍ×２４．７ｍｍの角柱状で、密度が１．３９ｇ／ｃｍ3のプレス成形体を製造して用いたこと以外は、実施例１−１、１−２と同様の方法で、それぞれ重合性硬化物を得た。
【００９７】
〔実施例９−１、９−２〕
表面処理された粉末状の無機粒子（Ａ−１１）の３０．０ｇを用い、３５ｍｍ×２５ｍｍ×２６．０ｍｍの角柱状で、密度が１．３２ｇ／ｃｍ3のプレス成形体を製造して用いたこと以外は、実施例１−１、１−２と同様の方法で、それぞれ重合性硬化物を得た。
【００９８】
〔比較例３−１、３−２〕
表面処理された粉末状の無機粒子（Ａ−１２）の３０．０ｇを用い、３５ｍｍ×２５ｍｍ×２７．０ｍｍの角柱状で、密度が１．２７ｇ／ｃｍ3のプレス成形体を製造して用いたこと以外は、実施例１−１、１−２と同様の方法で、それぞれ重合性硬化物を得た。
【００９９】
〔実施例１０−１、１０−２〕
表面処理された粉末状の無機粒子（Ａ−１３）の３０．０ｇを用い、３５ｍｍ×２５ｍｍ×２２．１ｍｍの角柱状で、密度が１．５５ｇ／ｃｍ3のプレス成形体を製造して用いたこと以外は、実施例１−１、１−２と同様の方法で、それぞれ重合性硬化物を得た。
【０１００】
〔比較例４−１、４−２〕
表面処理された粉末状の無機粒子（Ａ−１４）の３０．０ｇを用い、３５ｍｍ×２５ｍｍ×２３．６ｍｍの角柱状で、密度が１．４５ｇ／ｃｍ3のプレス成形体を製造して用いたこと以外は、実施例１−１、１−２と同様の方法で、それぞれ重合性硬化物を得た。
【０１０１】
〔試験例〕
接触角測定
各実施例及び比較例で作製した重合性硬化物を、ダイヤモンドカッター（アイソメット１０００、Ｂｕｅｈｌｅｒ社製）を用いて切断し、１２．００ｍｍ×１２．００ｍｍ×１．４０ｍｍのサイズの試験片とした後、耐水研磨紙（＃１０００、＃２０００、＃３０００）３枚を用いて厚さ１.２０ｍｍに仕上げた。得られた試験片を、接触角計（ＤＭｏ−１１０１、協和界面化学株式会社）を使用し、水滴１μＬを各々の試験片に滴下し、その接触角を測定した。
【０１０２】
３点曲げ強さ測定
各実施例及び比較例で作製した重合性硬化物の３点曲げ強さを以下の方法により測定した。すなわち、製造した歯科用ミルブランクから、ダイヤモンドカッターを用いて、試験片（１．２ｍｍ×４．０ｍｍ×１４．０ｍｍ）を作製した。後に、耐水研磨紙（＃１０００、＃２０００）２枚を用いて厚さ１.２０ｍｍに仕上げた。これらの試験片は、１検体につき２０本作製し、１０本を水中浸漬せずに、もう１０本は３７℃の恒温内で、１週間水中浸漬させて測定に用いた。これらを万能試験機（株式会社島津製作所製）にセットし、クロスヘッドスピード１ｍｍ／分、支点間距離１２ｍｍの条件で３点曲げ試験法（ＪＤＭＡＳ  ２４５：２０１７の規定を準用）により、それぞれの試験片の３点曲げ強さを測定した。水中浸漬しないものを「初期曲げ強さ」、３７℃の恒温内で１週間水中浸漬したものを「浸水後曲げ強さ」として、以下の計算式により、３点曲げ強さの低下率を算出した。
３点曲げ強さの低下率（％）＝｛（浸水後曲げ強さ）−（初期曲げ強さ）｝／（初期曲げ強さ）×１００
【０１０３】
以上の各実施例及び比較例で得られた重合性硬化物について、試験例に記載の方法で測定した各物性の測定結果を表２にまとめた。
【０１０４】
【表２】
2019116431.tif 000003
【０１０５】
表２に示すように、本発明の歯科用ミルブランクに相当する各実施例の重合性硬化物は、フッ素含有有機基を有するシランカップリング剤（ｂ−１）で処理する工程を含まない方法で製造された各比較例の重合性硬化物に比べて、いずれも水中浸漬後の３点曲げ強さの低下率が小さく、耐水性の点で非常に優れることが分かる。また、各実施例の重合性硬化物は、各比較例に比べてプレス成形体の密度が高く、初期曲げ強さも高いという結果となったが、これは、シランカップリング剤（ｂ−１）で表面処理することにより無機充填材の滑り性が向上したためと推察される。
【産業上の利用可能性】
【０１０６】
本発明によれば、口腔内のように水が存在する環境下において機械的強度の低下を抑制できる、耐水性に優れる歯科用ミルブランクとその簡便な製造方法を提供できる。また、本発明によれば、口腔内のように水が存在する環境下においても、機械的強度にも優れる歯科用補綴物を得ることができる。さらに、本発明によれば、無機充填材の滑り性が向上し、初期曲げ強さに優れる歯科用ミルブランクが得られる。